(57)【要約】【課題】耐擦傷性と防曇性とを両立でき、しかも、その持続性及び基材との密着性に優れた親水性ハードコート材料、該ハードコート材料を用いた親水性ハードコート膜の形成方法、及び該ハードコート材料に用いる親水性ハードコート用組成物を提供する。【解決手段】１分子中に少なくとも３つ以上の（メタ）アクリロイル基を有する単量体と、カルボキシル基、スルホン酸基、リン酸基を有する化合物から選択される少なくとも１種以上の親水性単量体と、無機コロイドゾル及び有機溶剤を含む混合液を樹脂基材に塗布し、硬化後にアルカリ溶液で処理して用いることを特徴とする親水性ハードコート用材料、該ハードコート用材料を用いた親水性ハードコート膜の形成方法、及び該ハードコート用材料に用いる親水性ハードコート用組成物である。【選択図】なし【特許請求の範囲】
【請求項１】
１分子中に少なくとも３つ以上の（メタ）アクリロイル基を有する単量体と、カルボキシル基、スルホン酸基、リン酸基を有する化合物から選択される少なくとも１種以上の親水性単量体と、無機コロイドゾルを含む親水性ハードコート用組成物。
【請求項２】
１分子中に少なくとも３つ以上の（メタ）アクリロイル基を有する単量体と、カルボキシル基、スルホン酸基、リン酸基を有する化合物から選択される少なくとも１種以上の親水性単量体と、無機コロイドゾル及び有機溶剤を含む混合液を樹脂基材に塗布し、硬化後にアルカリ溶液で処理して用いることを特徴とする親水性ハードコート用材料。
【請求項３】
前記有機溶剤として、沸点が７０℃〜１４０℃の範囲内にある有機化合物を少なくとも１種以上含むことを特徴とする請求項２に記載の親水性ハードコート用材料。
【請求項４】
１分子中に少なくとも３つ以上の（メタ）アクリロイル基を有する単量体と、カルボキシル基、スルホン酸基、リン酸基を有する化合物から選択される少なくとも１種以上の親水性単量体と、無機コロイドゾル、重合開始剤及び有機溶剤を含む混合液を樹脂基材に塗布し、硬化させた後に、アルカリ溶液で処理をすることを特徴とする親水性ハードコート膜の形成方法。
【請求項５】
前記有機溶剤として、沸点が７０℃〜１４０℃の範囲内にある有機化合物を少なくとも１種以上含むことを特徴とする請求項４に記載の親水性ハードコート膜の形成方法。
【発明の詳細な説明】
【技術分野】
【０００１】
本発明は、プラスチック材料に用いる親水性ハードコート用組成物、親水性ハードコート用材料、及び親水性ハードコート膜の形成方法に関する。
【背景技術】
【０００２】
透明プラスチック材料は主に、ゴーグル、眼鏡等の光学レンズや、建築物や車両関連の窓材、計器類の窓材等に用いられるが、使用時の呼気や発汗による水分、あるいは空気中の水分が結露し、材料表面が曇るという問題がある。そこで、表面張力の大きい物質で表面処理をして水滴を均一に広げる方法がある。例えば、プラスチック材料表面に界面活性剤を塗布する方法である。一方、プラスチック材料表面に親水性樹脂成分を塗布し、親水性ポリマー層を設けて水滴を吸収する方法がある。例えば、親水性モノマーおよび該親水性モノマーと共重合可能なビニルモノマー、重合開始剤を含む重合性コート液に透明材料を浸漬して含浸させ、硬化して材料の表面と内部に親水性層を形成する防曇処理方法が提案されている（特許文献１参照）。また、１分子中に（メタ）アクリロイル基とエポキシ基を有するモノマーと多官能の疎水性モノマーからなる組成物を下塗り層として、この層上に（メタ）アクリロイル基を有する親水性モノマーを塗布し硬化させて基材表面に防曇性を付与する技術が開示されている（特許文献２参照）。さらに、アクリル系ハードコート剤でプラスチックレンズ基材の両面を被覆処理した後に、基材外面のハードコート層を剥離可能なマスキング剤でマスキングし防曇被覆処理した後、該マスキング層を除去して外面にハードコート層、内面側にはハードコート層を介した防曇性膜を有するプラスチックレンズが提案されている（特許文献３参照）。
【特許文献１】特開平２−２９４３３９号公報
【特許文献２】特開平８−１０６９６号公報
【特許文献３】特開平９−２３０１０９号公報
【発明の開示】
【発明が解決しようとする課題】
【０００３】
界面活性剤による方法は、良好な防曇効果を手軽に付与することが出来るが、汚れが付着した際の拭き取り行為や、結露水によって界面活性剤が流出し易く、防曇効果の持続性に乏しく、防曇効果を発揮する為には、繰り返し界面活性剤を塗り返さなければならない。また、親水性樹脂成分を塗布する方法は、架橋密度が高く表面の疎水性が強い材料表面に塗布する場合、コート液が表面ではじかれたり、得られる親水性膜の密着性や耐擦傷性が劣るという問題がある。
【０００４】
特許文献１の場合、透明材料を防曇剤溶液に浸漬させるため、親水化層形成の制御が難しく透明材料が失透する場合があり、また、十分な親水性を付与する為には、親水性単量体の添加量を多くする必要があり、添加量の増加に伴い表面の耐擦傷性が低下する欠点がある。特許文献２は、２層からなる防曇性被覆であり、下塗り層を形成する工程と親水性層を形成する工程の二つの工程で防曇性を付与する必要があり作業性に問題がある。また、表面の親水性層は下塗り層成分中のエポキシ基と付加反応させるため、１分子中に（メタ）アクリロイル基とエポキシ基を有する化合物と多官能の疎水性モノマーの配合量と、硬化膜の硬度と親水性との調整が必要となる課題がある。更に、最表面層である親水性層には架橋構造が形成されておらず表面硬度が不十分という課題もある。特許文献３では、マスキング工程等多くの工程を必要とし煩雑で、生産性を高めることが困難であるし、防曇処理層はハードコート性を失い、キズが入りやすく、耐擦傷性に劣るので、防曇性と耐擦傷性とを有するものとしては不十分である。
【０００５】
このように、従来から防曇性と耐擦傷性は、防曇性を高めると耐擦傷性が低下し、耐擦傷性を高めると防曇性が低下するという相反する関係にあるため、高い防曇性と高い耐擦傷性とを両立することが困難であった。
【０００６】
本発明の目的は、耐擦傷性と防曇性とを両立でき、しかも、その持続性及び基材との密着性に優れた親水性ハードコート用材料、該ハードコート用材料を用いた親水性ハードコート膜の形成方法、及び該ハードコート用材料に用いる親水性ハードコート用組成物を提供することである。
【課題を解決するための手段】
【０００７】
本発明者は、耐擦傷性と防曇性とを両立できる硬化膜を鋭意検討した結果、３官能性以上の（メタ）アクリレート、特定の親水性基を有する単量体、無機コロイドゾルを組み合わせた場合に有効であることを見出した。
【０００８】
本発明は、１分子中に少なくとも３つ以上の（メタ）アクリロイル基を有する単量体と、カルボキシル基、スルホン酸基、リン酸基を有する化合物から選択される少なくとも１種以上の親水性単量体と、無機コロイドゾルを含む親水性ハードコート用組成物である。
【０００９】
本発明は、１分子中に少なくとも３つ以上の（メタ）アクリロイル基を有する単量体と、カルボキシル基、スルホン酸基、リン酸基を有する化合物から選択される少なくとも１種以上の親水性単量体と、無機コロイドゾル及び有機溶剤を含む混合液を樹脂基材に塗布し、硬化後にアルカリ溶液で処理して用いることを特徴とする親水性ハードコート用材料である。
【００１０】
本発明は、１分子中に少なくとも３つ以上の（メタ）アクリロイル基を有する単量体と、カルボキシル基、スルホン酸基、リン酸基を有する化合物から選択される少なくとも１種以上の親水性単量体と、無機コロイドゾル、重合開始剤及び有機溶剤を含む混合液を樹脂基材に塗布し、硬化させた後に、アルカリ溶液で処理をすることを特徴とする親水性ハードコート膜の形成方法である。
【発明の効果】
【００１１】
本発明によれば、ハードコート性と親水性を兼ね備えたコート材料を提供できる。すなわち、透明樹脂基材との密着性が良好であるため耐久性にすぐれ、しかもコート面の優れた耐擦傷性により、外面の傷付き発生を長期間にわたって防止することができる。また、該コート材料を用いたコート膜の形成方法、及び該コート材料に用いる親水性ハードコート用組成物を提供できる。
【発明を実施するための最良の形態】
【００１２】
本発明における１分子中に少なくとも３つ以上の（メタ）アクリロイル基を有する単量体（以下３官能性以上の（メタ）アクリレートという）は、十分な架橋効果により硬化膜に高硬度を付与し耐擦傷性を向上させる成分である。具体的には、トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ウレタン（メタ）アクリレートオリゴマー、エポキシ（メタ）アクリレートオリゴマー、オリゴエステル（メタ）アクリレート等の３以上の（メタ）アクリロイル基を有するオリゴマーの１種または２種以上を用いる。特に、耐擦傷性を向上させるためには、ペンタエリスリトールテトラ（メタ）アクリレート、ジペンタエリスリトールヘキサ（メタ）アクリレート、ウレタン（メタ）アクリレートオリゴマーのうちでも６官能性以上のウレタン（メタ）アクリレートプレポリマー、等の４官能性以上のものを用いることが好ましい。より好ましくは、ペンタエリスリトールテトラ（メタ）アクリレート、ジペンタエリスリトールヘキサ（メタ）アクリレートを用いる。本発明の場合、耐擦傷性は無機コロイドゾルによる作用も影響するので、これらの３官能性以上の（メタ）アクリレートの配合量は適宜選択されるが、３０〜８０重量％の範囲が好ましく、４５〜７５重量％の範囲がより好ましい。
【００１３】
本発明に使用する親水性単量体として、カルボキシル基、スルホン酸基、燐酸基を有する単量体から少なくとも１種以上を選択して使用する。例えば、２−スルホエチルアクリレート、３−スルホプロピルアクリレート、２−アクリルアミド−２−メチルプロパンスルホン酸、アクリル酸、クロトン酸、イタコン酸、マレイン酸、アクリロイルオキシ−２−エチルフォスフェート等が挙げられる。これらの配合量は総量で、組成物中５〜５０重量％の範囲が好ましく、５〜３０重量％の範囲がより好ましい。
【００１４】
本発明の場合、上記カルボキシル基、スルホン酸基、燐酸基を有する単量体以外にも親水性効果を補助するための親水性単量体を、５〜３０重量％の範囲で配合させることができる。
【００１５】
例えば、２−ヒドロキシエチル（メタ）アクリレート、２−ヒドロキシプロピル（メタ）アクリレート、ジエチレングリコールモノ（メタ）アクリレート、重合度ｎ＝３〜５０程度のポリエチレングリコールのモノ（メタ）アクリレート等のヒドロキシル基含有（メタ）アクリレート、ノニルフェノール等のアルキルフェノールに対してアルキレンオキサイド（エチレンオキサイド等）が付加した（メタ）アクリレート、グリセリンモノ（メタ）アクリレート、Ｎ−ビニルピロリドン等の親水性の単量体、アクリルアミド、ジメチルアクリルアミド等のアミド結合を有する単量体などが挙げられ、本発明の効果を損なわない範囲で用いる。
【００１６】
本発明で使用する無機コロイドゾルは、シリカ、アルミナ、水不溶性リチウムシリケート、ケイ酸アルカリ金属塩、酸化スズ、酸化チタン等をコロイド粒子として媒体中に分散させたものが挙げられる。この無機コロイドゾルは、硬化膜の耐擦傷性と親水性の向上効果を有する。これら無機コロイドの表面には親水性基が存在するので、親水性が向上する。
【００１７】
平均粒子径としては、０．００１〜１０μｍのものを用いるが、ハードコートの透明性を高めるには、０．００５〜１μｍが好ましく、０．０１〜０．５μｍがより好ましい。透明性、親水性、安定性等に良好な効果を有するコロイダルシリカが特に好ましい。一般的に、無機コロイドゾルはメチルアルコール、トルエン、キシレン、イソプロパノール、メチルイソブチルケトン等の有機溶媒に分散した状態で容易に入手できる。本発明では、無機コロイドゾルを固形分に換算して０．１〜３０重量％、好ましくは１〜２０重量％の範囲で、前記３官能性以上の（メタ）アクリレートの配合量と調整して用いる。
【００１８】
本発明の親水性ハードコート用組成物をハードコート用材料として用いる場合は、硬化膜の親水性を向上させる手段が講じられる。例えば、親水性ハードコート用組成物の調製時に予めアクリル酸ナトリウム等を添加したり、樹脂基材に塗布し硬化させた後にアルカリ処理を行うことができる。アルカリ処理は、コート膜中のカルボキシル基、スルホン酸基、リン酸基が中和反応により、それぞれ金属塩に変換され、イオン性が増加することで親水性が向上する。アクリル酸ナトリウム等の単量体の塩は、共重合成分や有機溶媒への溶解性に劣り、取り扱いが難しいのでアルカリ処理による方法が好ましい。
【００１９】
使用するアルカリは、特に限定されるものではなく、水溶液中において解離して水酸イオン（ＯＨイオン）を生じ、酸を中和して塩を生ずるような物質であれば良よい。例えば、アルカリ金属およびアルカリ土類金属の水酸化物、炭酸塩、リン酸塩、アンモニア等が挙げられる。処理条件はこれらアルカリ化合物の５〜２５重量％水溶液中に室温で１分から１０分浸漬する。処理時間の短縮化や、より親水性を強く付与したい場合には、５０℃以内で加熱することもできる。５０℃を超える温度で加熱した場合には、コート膜が含水して白濁したり、加水分解をうけて脆くなることもあるので好ましくない。架橋密度が十分に高いコート膜をアルカリ処理する場合には、アルカリ化合物を水／アルコール混合溶媒に溶かして浸漬液とすることが好ましい。アルコールを添加することで、コート膜中へのアルカリの浸透性が増してアルカリ金属塩への変換が容易になる。
【００２０】
本発明の親水性ハードコート組成物は、調製時に溶媒を加えて希釈するが、希釈溶媒としてはアルコール系、ケトン系、エステル系、芳香族系が挙げられる。しかし、沸点７０℃未満の低沸点溶媒は塗膜形成後、溶媒が蒸発する際に空気中水分の影響により、硬化後の膜が白濁する場合があり、また沸点が高すぎると塗膜の乾燥に時間がかかり、好ましくない。したがって、本発明では７０℃〜１４０℃の範囲内にある溶媒が好ましく用いられる。具体的には、シクロペンタノン、イソプロパノール、１−プロパノール、トルエン、イソブタノール、ｎ−ブタノール、酢酸ブチル、エチレングリコールモノメチルエーテル、エチレングリコールモノエチルエーテル、プロピレングリコールモノメチルエーテル等が挙げられ、これらを少なくとも１種以上用いることが好ましい。これらのうち、沸点が比較的高いものと低いものを組み合わせて用いると、良好なコート膜が得られるのでより好ましい。
【００２１】
本発明の親水性ハードコート組成物の塗布方法としては、浸漬法、フローコート法、スプレー法、グラビアコート法等の公知の手法で行うことができるが、コート液の塗布は相対湿度が６０％以下の環境下で行うことが好ましい。これは、本発明のコート液は親水性が非常に高く、相対湿度が６０％を超えた環境下では空気中の水分を吸収して、加熱硬化後の塗膜が白化して透明性が低下するためである。
【００２２】
基材への塗布後は、重合処理をして硬化させるが、この際、加熱による重合や紫外線照射による重合を採用することができる。加熱による場合は、重合開始剤として、ベンゾイルパーオキサイド、ラウロイルパーオキサイド、ステアロイルパーオキサイド、ビス（４−ターシャリーブチルシクロヘキシル）パーオキシジカーボネート、α，α’−ビス（ターシャリーブチルペルオキシ）ジイソプロピルベンゼン、ジクミルパーオキサイド、２，５−ジメチル−２，５−ビス（ターシャリーブチルペルオキシ）ヘキサンに代表される過酸化物等の使用が好ましい。また、紫外線照射の場合は、重合開始剤として、ベンゾイン、ベンゾインメチルエーテル、アセトフェノン類、ベンゾフェノン、チオキトサン類等の光重合開始剤の使用が好ましい。その他、増感剤としてｎ−ブチルアミン、トリエチルアミン、トリｎ−ブチルホスフィン等を適宜組み合わせることも可能である。
【００２３】
また、本発明の親水性ハードコート組成物には、必要に応じて公知の紫外線吸収剤、酸化防止剤、光安定剤、レベリング剤等を配合することも可能である。
【００２４】
基材としては、ポリカーボネート系樹脂、ポリアクリル系樹脂等の透明性樹脂からなる無色透明の板材、各種成型品、フィルム等であるが、着色されていても１定以上の可視光透過性を有する樹脂にも好適に利用できる。具体的には、建築物用窓、車両用部品、計器窓、眼鏡、ゴーグル、レンズ等の様々な用途に適用できる。
【実施例】
【００２５】
次に、本発明における実施例を示すが、本発明はこれに限定されるものではない。
【００２６】
（評価方法）
各実施例及び比較例について次の評価を行い、その結果は表１に示した。
１．耐擦傷性
得られた硬化膜に＃００００のスチールウールを１平方ｃｍ当たり２００ｇの荷重をかけて（１９．６ｋＰａ）水平方向に１０往復させて、発生した傷を目視で評価した。発生した傷の本数が０〜５本の状態をＡ、６〜１５本の状態をＢ、１６本以上をＣと区分して３段階で評価した。
２．密着性
得られた硬化膜にカッターナイフで１ｍｍ×１ｍｍのマス目を１００個付け、粘着テープ（ニチバン製業務用テープ）を貼り付けた後、素早く剥がして硬化膜の剥がれ具合を観察し、硬化膜が全く剥がれなかった状態をＡ、１部剥がれた状態をＢ、全て剥がれた状態をＣと区分して３段階で評価した。
３．防曇性
得られた硬化膜を４０℃の水蒸気に３分間当てたときの曇り止め性を１級〜４級で評価した。１級は曇りが認められず優良であり、４級は著しく曇る場合であり、２級以上を実用可能なレベルとした。
４．透明性
得られた硬化膜の外観を目視にて評価した。硬化膜を付与しない基材と較べて透明性が同等なものをＡ、透明性の低下が認められるものをＢ、硬化膜が白濁し透明性が低下したものをＣと区分して３段階で評価した。
【００２７】
［実施例１］
ペンタエリスリトールテトラアクリレート７０重量部、アクリル酸２０重量部、メタノールシリカゾル（日産化学社製）１０重量部を、固形分濃度５０重量％になるようにｎ−ブタノールで希釈調製し、これに光重合開始剤ダロキュア１１７３（チバスペシャリティーケミカルズ社製）２重量部を添加した。この溶液にアクリル板（１００ｍｍ×１００ｍｍ）を浸漬した後に、１００℃で５分間乾燥させ、紫外線照射によりハードコート層を形成させた。この後、コートしたアクリル板を１０重量％水酸化ナトリウム水溶液に５分間浸漬後、水洗して、親水性ハードコート板を得た。
【００２８】
［実施例２］
ペンタエリスリトールテトラアクリレート７０重量部、アクリル酸１５重量部、アクリロイルオキシ−２−エチルフォスフェート５重量部、イソプロパノールシリカゾル（日産化学社製）１０重量部を、固形分濃度５０重量％になるようにイソプロパノールと酢酸ブチルの混合液で希釈調製し、これに光重合開始剤イルガキュアー１８４（チバスペシャリティーケミカルズ社製）２重量部を添加した。この溶液にアクリル板（１００ｍｍ×１００ｍｍ）を浸漬した後に、１００℃で５分間乾燥させ、紫外線照射によりハードコート層を形成させた。この後、コートしたアクリル板を１０重量％水酸化ナトリウム水溶液に５分間浸漬後、水洗して、親水性ハードコート板を得た。
【００２９】
［実施例３］
ペンタエリスリトールテトラアクリレート７０重量部、メタクリル酸１５重量部、Ｎ，Ｎ−ジメチルアクリルアミド５重量部、メタノールシリカゾル（日産化学社製）１０重量部を、固形分濃度５０重量％になるように酢酸ブチルで希釈調製し、これに熱重合開始剤パーブチルオキシピバレート３重量部を添加した。この溶液にアクリル板（１００ｍｍ×１００ｍｍ）を浸漬した後に、１００℃で５分間乾燥させ、さらに６０℃で８時間、１００℃で５時間処理してハードコート層を形成させた。この後、コートしたアクリル板を１０重量％水酸化ナトリウム水溶液に５分間浸漬後、水洗して、親水性ハードコート板を得た。
【００３０】
［実施例４］
ジペンタエリスリトールヘキサアクリレート６０重量部、アクリル酸３０重量部、メタノールシリカゾル（日産化学社製）１０重量部を、固形分濃度５０重量％になるようにトルエンで希釈調製し、これに光重合開始剤ダロキュア４２６５（チバスペシャリティーケミカルズ社製）２重量部を添加した。この溶液にアクリル板（１００ｍｍ×１００ｍｍ）を浸漬し、１００℃で５分間乾燥後、紫外線照射によりハードコート層を形成させた。この後、コートしたアクリル板を１０重量％水酸化ナトリウム水溶液に５分間浸漬後、水洗して、親水性ハードコート板を得た。
【００３１】
［実施例５］
ペンタエリスリトールテトラアクリレート５０重量部、アクリル酸３５重量部、２−アクリルアミド−２−メチルプロパンスルホン酸５重量部、メタノールシリカゾル（日産化学社製）１０重量部を、固形分濃度５０重量％になるようにイソプロパノールで希釈調製し、これに熱重合開始剤パーブチルオキシピバレート３重量部を添加した。この溶液にアクリル板（１００ｍｍ×１００ｍｍ）を浸漬した後に、１００℃で５分間乾燥させ、さらに６０℃で８時間、１００℃で５時間処理してハードコート層を形成させた。この後、コートしたアクリル板を１０重量％水酸化ナトリウム水溶液に５分間浸漬後、水洗して、親水性ハードコート板を得た。
【００３２】
［実施例６］
ペンタエリスリトールテトラアクリレート７０重量部、アクリル酸２０重量部、メタノールシリカゾル（日産化学社製）１０重量部を、固形分濃度５０重量％になるようにｎ−ブタノールで希釈調製し、これに光重合開始剤ダロキュア１１７３（チバスペシャリティーケミカルズ社製）２重量部を添加した。この溶液にアクリル板（１００ｍｍ×１００ｍｍ）を浸漬し、１００℃で５分間乾燥後、紫外線照射によりハードコート層を形成させた。アルカリ処理を行わなかった硬化膜は親水性に乏しく十分な防曇性を示さなかった。
【００３３】
［実施例７］
ペンタエリスリトールトリアクリレート７０重量部、アクリル酸２０重量部、メタノールシリカゾル（日産化学社製）１０重量部を、固形分濃度５０重量％になるようにｎ−ブタノールで希釈調製し、これに光重合開始剤ダロキュア１１７３（チバスペシャリティーケミカルズ社製）２重量部を添加した。この溶液にアクリル板（１００ｍｍ×１００ｍｍ）を浸漬した後に、１００℃で５分間乾燥させ、紫外線照射によりハードコート層を形成させた。この後、コートしたアクリル板を１０重量％水酸化ナトリウム水溶液に５分間浸漬後、水洗して、親水性ハードコート板を得た。
【００３４】
［比較例１］
ペンタエリスリトールテトラアクリレート７０重量部、アクリル酸３０重量部を、固形分濃度５０重量％になるようにｎ−ブタノールで希釈調製し、これに光重合開始剤ダロキュア１１７３（チバスペシャリティーケミカルズ社製）２重量部を添加した。この溶液にアクリル板（１００ｍｍ×１００ｍｍ）を浸漬し、１００℃で５分間乾燥後、紫外線照射によりハードコート層を形成させた。
【００３５】
この後、コートしたアクリル板を１０重量％水酸化ナトリウム水溶液に５分間浸漬後、水洗して、親水性ハードコート板を得た。無機コロイドゾルを含まない硬化膜は耐擦傷性と防曇性の両立は出来なかった。
【００３６】
［比較例２］
ペンタエリスリトールテトラアクリレート７０重量部、アクリル酸２０重量部、メタノールシリカゾル（日産化学社製）１０重量部を、固形分濃度５０重量％になるようにメタノールで希釈調製し、これに光重合開始剤ダロキュア１１７３（チバスペシャリティーケミカルズ社製）２重量部を添加した。この溶液にアクリル板（１００ｍｍ×１００ｍｍ）を浸漬した後に、１００℃で５分間乾燥させ、紫外線照射によりハードコート層を形成させた。この後、コートしたアクリル板を１０重量％水酸化ナトリウム水溶液に５分間浸漬後、水洗して、親水性ハードコート板を得た。希釈溶媒として多量のメタノールを用いると、コート液の蒸発が速く、湿気を吸収し硬化膜が白濁した。
【００３７】
［比較例３］
ペンタエリスリトールトリアクリレート２０重量部、エチレングリコールジアクリレート５０重量部、アクリル酸２０重量部、メタノールシリカゾル（日産化学社製）１０重量部を、固形分濃度５０重量％になるようにｎ−ブタノールで希釈調製し、これに光重合開始剤ダロキュア１１７３（チバスペシャリティーケミカルズ社製）２重量部を添加した。この溶液にアクリル板（１００ｍｍ×１００ｍｍ）を浸漬した後に、１００℃で５分間乾燥させ、紫外線照射によりハードコート層を形成させた。この後、コートしたアクリル板を１０重量％水酸化ナトリウム水溶液に５分間浸漬後、水洗して、親水性ハードコート板を得た。３官能と２官能アクリレートの混合物では架橋効果が不十分であり耐擦傷性、基材との密着性が不十分であった。
【００３８】
【表１】
2005187576.tif 000002